(57)【要約】【課題】シワや微細ひび割れの発生を抑制することができるアスファルトマスチック保護層の施工方法を提供することを課題とする。【解決手段】アスファルトフェーシングやアスファルトライニング等の舗装の表面を保護するアスファルトマスチック保護層の施工方法であって、舗装の表面にアスファルトマスチックを流し込んで保護層２０を形成した後に、当該保護層２０の表面にタルクや石粉等の鉱物系微粉末１を水２で溶いて形成される水溶液３を塗布して塗膜層４を形成することを特徴とする。【選択図】図１
2009249883.tif 000002
【特許請求の範囲】
【請求項１】
アスファルトフェーシングやアスファルトライニング等の舗装の表面を保護するアスファルトマスチック保護層の施工方法であって、
前記舗装の表面にアスファルトマスチックを流し込んで保護層を形成した後に、当該保護層の表面にタルクや石粉等の鉱物系微粉末を水で溶いて形成される水溶液を塗布して塗膜層を形成する
ことを特徴とするアスファルトマスチック保護層の施工方法。
【請求項２】
前記水溶液の塗布は、前記保護層の完成後に連続して行われる
ことを特徴とする請求項１に記載のアスファルトマスチック保護層の施工方法。
【発明の詳細な説明】
【技術分野】
【０００１】
本発明は、アスファルトフェーシングやアスファルトライニング等の舗装の表面を保護するアスファルトマスチック保護層の施工方法に関する。
【背景技術】
【０００２】
ダム、調整池や護岸等におけるアスファルトフェーシングやアスファルトライニング等の舗装では、その表面を保護するためにアスファルトマスチック保護層が形成されている（例えば特許文献１参照）。アスファルトマスチック保護層を形成することによって、舗装の表面の舗装材料の紫外線劣化や酸化劣化を防止することができ、また、舗装材料の破損や流出を防止することができる。
【特許文献１】特開２００１−１５２４２５号公報
【発明の開示】
【発明が解決しようとする課題】
【０００３】
ところで、アスファルトマスチック保護層は、アスファルト、フィラーおよび骨材を混合して構成されており、そのうちのアスファルト量が多いアスファルトマスチック保護層では、アスファルトビチューメンやアスファルトモルタルが施工表面に滲み出すことがある。このような場合、施工後早期にシワや微細ひび割れが舗装表面に発生することがある。これらのシワや微細ひび割れは、舗装体にとって緊急的な損傷とはならないが、長期的には舗装表面の紫外線劣化や酸化劣化による損傷の発生を早めたり促進したりする可能性がある。
【０００４】
シワや微細ひび割れは、舗装完成後の供用初期に発生しやすく、所定期間経過後の成長は顕著ではない。そのため、供用初期に、アスファルトマスチック保護層を保護すれば、シワや微細ひび割れの発生を抑制できる可能性があり、現にこれまでにも舗装完成後初期段階に養生シートなどで覆うことによる対策を試みた事例があった。しかしながら、この事例では、養生シートで覆われている期間は、シワや微細ひび割れの発生は抑制できるが、養生シート除去後に、供用初期で発生する場合と同程度の期間経過後に同様の現象が発生することが確認されている。また、アスファルトフェーシングやアスファルトライニング等の舗装を保護する目的で設けられているアスファルトマスチック保護層をさらに保護するためのシートを敷設することは非合理的である。
【０００５】
その他の対策としては、アスファルト量を低減すると、アスファルトビチューメンやアスファルトモルタルの滲み出しを低減できるといった研究結果がでている。しかしながら、この対策では、舗装体に求められる遮水性能や防水性能が低下してしまう、紫外線などの劣化に対する抵抗性が低下してしまうといった問題が発生してしまう。
【０００６】
そこで、本発明は、これらの問題に鑑みて創案されたものであり、シワや微細ひび割れの発生を抑制することができるアスファルトマスチック保護層の施工方法を提供することを課題とする。
【課題を解決するための手段】
【０００７】
前記課題を解決するための請求項１に係る発明は、アスファルトフェーシングやアスファルトライニング等の舗装の表面を保護するアスファルトマスチック保護層の施工方法であって、前記舗装の表面にアスファルトマスチックを流し込んで保護層を形成した後に、当該保護層の表面にタルクや石粉等の鉱物系微粉末を水で溶いて形成される水溶液を塗布して塗膜層を形成することを特徴とするアスファルトマスチック保護層の施工方法である。
【０００８】
要するに、本発明者らは、シワや微細ひび割れの発生原因が、その発生形態やその後の経過過程等の経験上の観点から、アスファルトマスチック保護層の極薄な表面部分の急激な体積変化によることに着目し、この体積変化が生じる要因としては、温度変化、揮発成分の離脱、紫外線や酸化による劣化等が挙げられることを発見した。そして、これらの現象は、舗装完成後の供用初期に発生しやすく、所定期間経過後の成長は顕著ではない点を利用して、本発明を創造した。
【０００９】
すなわち、前記のような方法によれば、アスファルトマスチック保護層の表面にタルクや石粉等の鉱物系微粉末を水で溶いて形成される水溶液を塗布または散布して塗膜層を形成することで、アスファルトマスチック保護層を太陽光や外気から遮断でき、シワや微細ひび割れの発生を抑制することができる。特に、塗膜層は、徐々に薄くなって最終的になくなるため、アスファルトマスチック保護層のシワや微細ひび割れが発生しやすい供用初期において、アスファルトマスチック保護層の温度変化、揮発成分の離脱、紫外線や酸化による劣化等を防止できるとともに、アスファルトマスチック保護層が徐々に露出されることとなるので、アスファルトマスチック保護層の急激な体積変化は起こらず、シワや微細ひび割れの発生を抑制することができる。
【００１０】
さらに、請求項２に係る発明は、前記水溶液の塗布が、前記保護層の完成後に連続して行われることを特徴とする請求項１に記載のアスファルトマスチック保護層の施工方法である。
【００１１】
このような方法によれば、アスファルトマスチック保護層のシワや微細ひび割れが発生しやすい供用初期において、アスファルトマスチック保護層を確実に保護することができるので、効率的にシワや微細ひび割れの発生を抑制することができる。
【発明の効果】
【００１２】
本発明によれば、アスファルトマスチック保護層のシワや微細ひび割れの発生を抑制することができるといった優れた効果を発揮する。
【発明を実施するための最良の形態】
【００１３】
本発明に係るアスファルトマスチック保護層の施工方法を実施するための最良の形態について、図面を参照して詳細に説明する。
【００１４】
かかるアスファルトマスチック保護層は、例えばダムなどの水利構造物の堤体等に施工されるアスファルトフェーシングやアスファルトライニング等の舗装の表面を保護するために施工されるものである。アスファルトライニングは、ダム堤体の防水および法面保護を目的とするアスファルト舗装であって、図１に示すように、ダム堤体表面の基盤となるトラジション層１０と、このトラジション層１０の表面に敷設されるマダカム層１１と、マダカム層１１の表面に敷設される遮水層１２と、遮水層１２の表面に敷設されるアスファルトマスチック保護層２０とを備えて構成されている。トラジション層１０は、例えば最大粒度８０ｍｍ砕石にて構成され、厚さが２００〜２５０ｍｍに形成されている。マダカム層１１は、トラジション層１０と遮水層１２との結合を高めるための基盤の役目を果たすものであって、粗粒度アスファルト混合物にて構成され、厚さが略１００ｍｍに形成されている。遮水層１２は、密粒度アスファルト混合物にて構成され、厚さが１００〜２００ｍｍに形成されている。
【００１５】
なお、図１に示したアスファルトライニングの構成は、一例であって、かかる構成に限定する趣旨ではない。例えば、遮水層を二層に分割して形成しその間に排水層を形成したり、遮水層の下部にレベリング層を設けたりする構造としてもよい。また、各層の厚さもダム堤体の形状に応じて、適宜設定される。
【００１６】
本実施形態では、アスファルトマスチック保護層２０は、アスファルトと石粉（フィラー）とを配合して構成されており、厚さは概略２ｍｍに形成されている。アスファルトマスチック保護層２０は、例えばアスファルトが４０重量％、石粉が６０重量％の割合で配合されたアスファルト混合物にて構成されている。アスファルトは、主にストレートアスファルトにて構成されており、ブローンアスファルトを１０％程度混合する場合がある。石粉は、その一部を鉱物系添加剤や植物繊維で、３〜１０％程度置き換えたものを利用してもよい。
【００１７】
マダカム層１１、遮水層１２は、図示しないアスファルトフィニッシャーを用いて舗装施工される。前記構成のアスファルトマスチック保護層２０を施工するに際しては、前記配合のアスファルト混合物を、遮水層１２の表面に供給して、アスファルトマスチックスキーザによって所定の厚さ（２ｍｍ）に塗布する。
【００１８】
本発明においては、アスファルトマスチック保護層２０の敷設後に、タルクや石粉等の鉱物系微粉末１を水２で溶いて形成される水溶液３を塗布して塗膜層４を形成することを特徴とする。
【００１９】
鉱物系微粉末１は、石粉を用いる場合は、アスファルト混合物にフィラーとして用いるものを利用すればよく、６００μｍふるいを１００％通過するものを用いる。石粉は、石灰石を粉砕した石灰石粉を用いるが、材質は石灰石に限定されるものではない。また、鉱物系微粉末１として、タルクを用いる場合は、タルクは前記の石粉よりも細かいので、基本的にすべてのタルクが使用可能である。タルクは、滑石を微粉砕して形成されている。
【００２０】
水溶液３の鉱物系微粉末１と水２の配合は、（３〜０．５）：１（重量比）とする。そして、水溶液３の塗布量は、１平方メートル当たり、１．５〜０．１リットルとする。水溶液３は、所定間隔で散布穴が形成されたパイプ５を用いて散布され、その後に、刷毛６を用いてアスファルトマスチック保護層２０の表面に均一に塗布される。これによって、アスファルトマスチック保護層２０の表面に塗膜層４が形成される。
【００２１】
パイプ５は、水溶液３を貯留するタンク（図示せず）に接続され、アスファルトマスチックスキーザの後方で牽引されながら、水溶液を散布するようになっている。水溶液３の散布量は、タンクからの供給量と、パイプ５による散布範囲と、パイプ５の移動速度（アスファルトマスチックスキーザの移動速度）とを適宜調整することで決定される。また、刷毛６は、パイプ５の後方に配置され、パイプ５と一体的に牽引されるようになっている。
【００２２】
本実施形態では、以上のように、パイプ５と刷毛６をアスファルトマスチックスキーザの後方で牽引するようにしたことで、水溶液３の散布および塗布は、アスファルトマスチック保護層２０の完成後に連続して行われることとなる。なお、水溶液３の散布および塗布方法は、前記方法に限定されるものではなく、アスファルトマスチックスキーザとは別体で移動する塗布装置を用いるようにしてもよい。なお、アスファルトマスチックスキーザに牽引されたパイプ５、タンクおよび刷毛６を備えた塗布装置を用いるのが、アスファルトマスチック保護層２０の施工後、時間を空けずに、連続して水溶液３の散布および塗布を行えるので好ましい。
【００２３】
以上説明した、本発明に係るアスファルトマスチック保護層の施工方法によれば、アスファルトマスチック保護層２０の表面に鉱物系微粉末１を水２で溶いて形成される水溶液３を塗布して塗膜層４を形成することで、アスファルトマスチック保護層２０を太陽光や外気から遮断できる。したがって、シワや微細ひび割れの発生を抑制することができる。
【００２４】
また、塗膜層４は、水溶液３がアスファルトマスチック保護層２０の空隙に浸透して形成されており、表面から徐々に乾燥して薄くなって最終的になくなることとなるが、アスファルトマスチック保護層２０のシワや微細ひび割れが発生しやすい供用初期において、アスファルトマスチック保護層２０を被覆して保護するので、アスファルトマスチック保護層２０の温度変化、揮発成分の離脱、紫外線や酸化による劣化等を防止することができる。これによって、アスファルトマスチック保護層２０の体積変化を防止でき、シワや微細ひび割れの発生を防止できる。
【００２５】
さらに、アスファルトマスチック保護層２０は、塗膜層４の減少に応じて、徐々に露出されることとなるので、塗膜層４の消滅後においても、アスファルトマスチック保護層２０の急激な体積変化は起こらず、シワや微細ひび割れの発生を抑制することができる。
【００２６】
さらに、水溶液３の塗布を、アスファルトマスチック保護層２０の完成後に連続して行っているので、アスファルトマスチック保護層２０のシワや微細ひび割れが発生しやすい供用初期において、アスファルトマスチック保護層２０を確実に保護することができる。したがって、効率的にシワや微細ひび割れの発生を抑制することができる。
【００２７】
以下、本発明に係るアスファルトマスチック保護層の施工方法の作用効果を確認するために行った実験について説明する。
【００２８】
かかる実験は、表面にアスファルトマスチック保護層２０を形成した試験体Ａ〜Ｅを用いて、水溶液３の種類および塗布時期を変えて塗布を行い、アスファルトマスチック保護層２０の表面のシワおよび微細ひび割れの発生状態を観察することで行った。
【００２９】
図２の（ａ）に示す試験体Ａは、アスファルトマスチック保護層２０の施工後、水溶液の塗布を行わずにそのままの状態で暴露したものであって、暴露後７日目の状態を示したものである。図示するように、水溶液の塗布を行わなかった試験体Ａは、表面の全体に亘って、多くのシワおよび微細ひび割れが発生していることが確認された。
【００３０】
図２の（ｂ）に示す試験体Ｂは、アスファルトマスチック保護層２０の施工直後に、石粉を水に溶かした石粉水溶液をアスファルトマスチック２０の表面に塗布して塗膜層４を形成した状態で暴露したものであって、暴露後１５日目の状態を示したものである。なお、図中、網掛けした右半分は、暴露後１０日目に水をかけて塗膜層４を洗浄している。図示するように、アスファルトマスチック保護層２０の施工直後に、石粉水溶液の塗布を行った試験体Ｂは、水洗浄を行わない場合、シワおよび微細ひび割れの発生は、殆んど認められない（図中、左半分）。また、試験体Ｂは、暴露後１０日目に塗膜層４を水洗浄した場合には、洗浄後５日目（暴露後１５日目）において、シワおよび微細ひび割れの発生が、若干認められた（図中、右半分）。
【００３１】
これは、水洗浄によって塗膜層４が流されたことによって、供用初期に近い段階で、アスファルトマスチック保護層２０の温度変化、揮発成分の離脱、紫外線や酸化による劣化等が進行したためと考えられる。
【００３２】
図２の（ｃ）に示す試験体Ｃは、アスファルトマスチック保護層２０の施工後２４時間経過後に、石粉を水に溶かした石粉水溶液を塗布して塗膜層４を形成した状態で暴露したものであって、暴露後１５日目の状態を示したものである。石粉は、試験体Ｂで用いた石粉と同等のものを用いている。なお、図中、網掛けした右半分は、暴露後１０日目に水をかけて塗膜層４を洗浄している。図示するように、アスファルトマスチック保護層２０の施工後２４時間経過後に、石粉水溶液の塗布を行った試験体Ｃは、水洗浄を行わない場合でも、シワおよび微細ひび割れの発生が認められた（図中、左半分）。
【００３３】
これは、試験体Ｃは、アスファルトマスチック保護層２０の施工後２４時間経過後に水溶液の塗布を行っているので、その２４時間の間に、アスファルトマスチック保護層２０の温度変化、揮発成分の離脱、紫外線や酸化による劣化等が進行したためと考えられる。また、試験体Ｃは、暴露後１０日目に塗膜層４を水洗浄した場合には、洗浄後５日目（暴露後１５日目）において、シワおよび微細ひび割れの発生が水洗浄なしの場合より多く認められた（図中、右半分）。但し、水溶液の塗布を行わない場合と比較すると、アスファルトマスチック保護層２０の施工後２４時間経過後の水溶液の塗布であっても、シワおよび微細ひび割れの発生は抑制されているのがわかる。
【００３４】
図２の（ｄ）に示す試験体Ｄは、アスファルトマスチック保護層２０の施工直後に、タルクを水に溶かしたタルク水溶液を塗布して塗膜層４を形成した状態で暴露したものであって、暴露後３週間経過後の状態を示したものである。タルクは、４５μｍふるいにかけて、残分が０．３％であったものを用いており、石粉よりも粒径の小さいものを使用している。なお、図中、網掛けした右半分は、暴露後１０日目に水をかけて塗膜層４を洗浄している。図示するように、アスファルトマスチック保護層２０の施工直後に、タルク水溶液の塗布を行った試験体Ｄは、水洗浄を行わない場合、シワおよび微細ひび割れの発生は、認められない（図中、左半分）。また、試験体Ｄは、暴露後１０日目に塗膜層４を水洗浄した場合であっても、暴露後３週間経過後において、シワおよび微細ひび割れの発生は、認められない（図中、右半分）。
【００３５】
これは、石粉よりも粒径の小さいタルクを水に溶かした水溶液を用いたことによって、水溶液がアスファルトマスチック保護層２０に効率的に浸透して、シワおよび微細ひび割れの発生の抑制効果が高まったためと考えられる。また、図中、右半分では、水洗浄によって塗膜層４を洗浄しているが、石粉よりも粒径の小さいタルクを水に溶かした水溶液を塗布したことによって、水溶液がアスファルトマスチック保護層２０の深い部分まで浸透しており、水洗浄後も塗膜層４が残存しているため、シワおよび微細ひび割れの発生の抑制効果が得られたと考えられる。
【００３６】
図２の（ｅ）に示す試験体Ｅは、アスファルトマスチック保護層２０の施工後２４時間経過後に、タルクを水に溶かしたタルク水溶液を塗布して塗膜層４を形成した状態で暴露したものであって、暴露後３週間経過後の状態を示したものである。タルクは、試験体Ｄで用いたタルクと同等のものを用いている。なお、図中、網掛けした右半分は、暴露後１０日目に水をかけて塗膜層４を洗浄している。図示するように、アスファルトマスチック保護層２０の施工後２４時間経過後に、タルク水溶液の塗布を行った試験体Ｅは、水洗浄を行わない場合、シワおよび微細ひび割れの発生は、殆んど認められない（図中、左半分）。また、試験体Ｅは、暴露後１０日目に塗膜層４を水洗浄した場合でも、暴露後３週間経過後において、シワおよび微細ひび割れの発生は、殆んど認められない（図中、右半分）。
【００３７】
これは、試験体Ｅは、アスファルトマスチック保護層２０の施工後２４時間経過後に水溶液の塗布を行っているので、その２４時間の間に、アスファルトマスチック保護層２０の温度変化、揮発成分の離脱、紫外線や酸化による劣化等が進行しているが、その後に、石粉よりも粒径の小さいタルクを水に溶かした水溶液を塗布したことによって、水溶液がアスファルトマスチック保護層２０に効率的に浸透して、シワおよび微細ひび割れの発生の抑制効果が高まったため、試験体Ｃよりも、シワおよび微細ひび割れの発生が大幅に抑制されていると考えられる。また、図中、右半分では、水洗浄によって塗膜層４を洗浄しているが、石粉よりも粒径の小さいタルクを水に溶かした水溶液を塗布したことによって、水溶液がアスファルトマスチック保護層２０の深い部分まで浸透して塗膜層４が残存しているため、水洗浄なしの場合と同等のシワおよび微細ひび割れの発生の抑制効果が得られたと考えられる。
【００３８】
以上の結果より、水溶液の塗布の時期は早期であるほど、シワおよび微細ひび割れの発生の抑制効果が高く、鉱物系微粉末１は、粒径が小さいほど、シワおよび微細ひび割れの発生の抑制効果が高いことがわかった。
【００３９】
以上、本発明の実施形態について説明したが、本発明はこれに限定されるものではなく、発明の主旨を逸脱しない範囲で適宜変更可能であるのは勿論である。例えば、前記実験では、粒径の小さいタルクを用いた水溶液の塗布によって、シワおよび微細ひび割れの発生の高い抑制効果を得ているが、粒径の小さい石粉であっても同様の抑制効果を得ることができる。
【図面の簡単な説明】
【００４０】
【図１】本発明に係るアスファルトマスチック保護層の施工方法を実施するための最良の形態を示した概略斜視図である。
【図２】（ａ）〜（ｅ）は、本発明に係るアスファルトマスチック保護層の施工方法の作用効果を確認するために行った実験における各試験体のシワおよび微細ひび割れの発生状態を示した平面図である。
【符号の説明】
【００４１】
１      鉱物系微粉末
２      水
３      水溶液
４      塗膜層
２０    アスファルトマスチック保護層
【図１】
2009249883.tif 000003
【図２】
2009249883.tif 000004